(57)【要約】【課題】        非晶質炭素被覆部材において、基材をArイオンでエッチングした後に非晶質炭素膜を基材上に被覆する方法ではエッチング効果が低く、中間層を基材と非晶質炭素膜の間に形成する方法でも、機械部品や、切削工具、金型に対して実用可能な密着性が得られないという問題を有していた。【解決手段】    基材に負のバイアス電圧を印加することにより、基材表面に周期律表第IIIa、IVa、Va、VIa、IIIb、IVb族元素から選択される１種以上の元素イオン、あるいは、該元素イオンとKr、Xe、CH4、C2H2、C2H4、C6H6、CF4から選択される１種以上のガスを少なくとも含む雰囲気ガスによるガスイオンを複数組み合わせて照射した後、基材上に非晶質炭素膜を被覆する。【選択図】      図２
2010229552.tif 000002
【特許請求の範囲】
【請求項１】
基材上に非晶質炭素膜を被覆する非晶質炭素被覆部材の製造方法であって、前記基材に負のバイアス電圧を印加することにより、基材表面に周期律表第IIIa、IVa、Va、VIa、IIIb、IVb族元素から選択される１種以上の元素による元素イオンを照射した後、基材上に非晶質炭素膜を被覆することを特徴とする非晶質炭素被覆部材の製造方法。
【請求項２】
基材上に非晶質炭素膜を被覆する非晶質炭素被覆部材の製造方法であって、前記基材に負のバイアス電圧を印加することにより、H2、He、Ne、Ar、Kr、Xe、CH4、C2H2、C2H4、C6H6、CF4から選択される１種以上のガスを含む雰囲気ガスによるガスイオン、および周期律表第IIIa、IVa、Va、VIa、IIIb、IVb族元素から選択される１種以上の元素による元素イオンを基材表面に照射した後、基材上に非晶質炭素膜を被覆することを特徴とする非晶質炭素被覆部材の製造方法。
【請求項３】
雰囲気ガスの圧力が0.05Pa以上、5Pa以下であることを特徴とする、請求項２に記載の非晶質炭素被覆部材の製造方法。
【請求項４】
元素イオンの元素が、Ti、Zr、Hf、V、Nb、Ta、Cr、Mo、W、Cから選択される１種以上の元素であることを特徴とする請求項１〜請求項３のいずれかに記載の非晶質炭素被覆部材の製造方法。
【請求項５】
イオンプレーティング装置、スパッタ蒸着源、あるいは真空アーク蒸着源により前記元素イオンを発生させることを特徴とする請求項１〜請求項４のいずれかに記載の非晶質炭素被覆部材の製造方法
【請求項６】
非晶質炭素膜の被覆のために成膜を開始する時の基材温度が0℃以上、300℃以下であることを特徴とする、請求項１〜請求項５のいずれかに記載の非晶質炭素被覆部材の製造方法。
【請求項７】
基材に印加する負のバイアス電圧を300V以上1500V以下にしてイオンを照射することを特徴とする請求項１〜請求項６のいずれかに記載の非晶質炭素被覆部材の製造方法。
【請求項８】
非晶質炭素膜の被覆方法がスパッタ法、真空アーク蒸着法であることを特徴とする請求項１〜請求項７のいずれかに記載の非晶質炭素被覆部材の製造方法。
【請求項９】
非晶質炭素膜のヌープ硬度（Hv）が、1200kg/mm2以上8000kg/mm2以下であることを特徴とする請求項１〜請求項８のいずれかに記載の非晶質炭素被覆部材の製造方法。
【発明の詳細な説明】
【技術分野】
【０００１】
本発明は、耐摩耗性、摺動特性および表面保護機能向上のため、機械部品、金型、切削工具、摺動部品などに用いられる、非晶質炭素被覆部材の製造方法に関するものである。
【背景技術】
【０００２】
非晶質炭素膜は、ダイヤモンドライクカーボン（DLC）、カーボン硬質膜、a-C、a-C:H、i-C等とも称されている、非晶質の炭素膜または水素化炭素膜である。非晶質炭素膜は、高硬度で平面平滑性に優れ、摩擦係数が低いといった優れた特徴を有するため、耐摩耗性、低摩擦係数が要求される、機械部品、金型、切削工具、摺動部品などへの応用が期待されており、一部の製品で実用化されている。
【０００３】
非晶質炭素膜を基材に被覆する方法としては、CH4等の炭化水素系ガスを用いたプラズマCVD法や、スパッタ法、イオンプレーティング法、真空アーク蒸着法などが用いられているが、基材と被膜の密着性が乏しいため、さまざまな密着性を改善する方法が報告されている。非晶質炭素膜の密着性改善のための一般的な手法として、基材と非晶質炭素膜の間に様々な中間層を形成する方法が従来から試みられており、例えば特許文献１（特開昭６４−７９３７２号公報）では、基材上に気相合成法により炭化チタニウムからなる中間層を被覆した後、気相合成法により非晶質炭素膜を被覆する方法が示されている。また、基材上に中間層を用いずに直接非晶質炭素膜を被覆する場合の基材の前処理として、成膜装置内にArガスを導入し、基材に負のバイアスを印加し、Arグロー放電を発生させ、基材表面をArイオンでエッチングした後に、非晶質炭素膜を基材上に被覆する方法が報告されている。
【先行技術文献】
【特許文献】
【０００４】
【特許文献１】特開昭６４−７９３７２号公報
【発明の概要】
【発明が解決しようとする課題】
【０００５】
基材表面をArイオンエッチングした後に、非晶質炭素膜を基材上に被覆する方法では、Arイオンによるエッチング効果が低く、機械部品や切削工具、金型等として実用可能な密着性が得られない。また炭化チタニウムからなる中間層を基材と非晶質炭素膜の間に形成する方法では、非常に高い面圧下で使用される機械部品や、切削工具、金型に対しては、密着性が不充分であり、非晶質炭素膜を応用できる分野が限られていた。
【課題を解決するための手段】
【０００６】
本発明は、非晶質炭素膜の密着性を改善した、機械部品、切削工具、金型等に応用が可能な高い密着性を有する非晶質炭素被覆部材を得ることを目的とする。
【０００７】
すなわち、非晶質炭素膜を基材上に被覆するための基材の前処理として、Kr、Xe、CH4、C2H2、C2H4、C6H6、CF4から選択される１種以上のガスを少なくとも含む雰囲気ガス中でプラズマを発生させることによりガスをイオン化し、基材に負のバイアス電圧を印加することにより、基材表面にガスイオンを照射する方法、あるいは周期律表第IIIa、IVa、Va、VIa、IIIb、IVb族元素のから選択された１種以上の元素のイオン存在下にて、基材に負のバイアス電圧を印加することにより、基材表面にイオンを照射する方法、あるいはH2、He、Ne、Ar、Kr、Xe、CH4、C2H2、C2H4、C6H6、CF4から選択された１種以上のガスを少なくとも含む雰囲気中において、プラズマを発生することによりガスをイオン化し、基材に負のバイアス電圧を印加することにより、ガスイオンおよび周期律表第IIIa、IVa、Va、VIa、IIIb、IVb族元素から選択された１種以上の元素のイオンを含むイオンを照射する方法、を行うことが、非晶質炭素膜の基材との密着性を著しく高める効果があることを見いだした。
【０００８】
本発明は基材との密着性に優れた非晶質炭素膜を得るための基材の前処理方法に特徴があり、基材に負のバイアスを印加することにより、基材表面にイオンを照射するが、大きく分けて次のような第一から第三の方法による。
【０００９】
第一の方法は、Kr、Xe、CH4、C2H2、C2H4、C6H6、CF4から選択された１種以上のガスを少なくとも含む雰囲気中でプラズマを発生させガスをイオン化し、基材に負のバイアス電圧を印加することにより、基材表面をガスイオンで照射した後、基材上に非晶質炭素膜を被覆することを特徴とする。本発明で使用するKr、Xeは一般にガスイオンエッチングに用いられるArよりも質量数が大きいため、基材のエッチング効果が高い。このため、これらのガスイオンで基材を照射した後に非晶質炭素膜を被覆すると、極めて良好な密着力が得られる。あるいはCH4、C2H2、C2H4、C6H6、CF4も用いることができる。これらのガスをイオン化して発生するイオンは還元能力が高いため、イオン衝撃によるエッチングに加えて、化学反応により基材表面の酸化層が効率良く除去できるという効果もある。
これらのガスは単独で用いてもよいし、複数を組み合わせて用いることも可能である。また、これらのガスに必要に応じてAr、H2、He、N2などのガスを添加して用いてもよい。
【００１０】
ガスをイオン化する方法としては、高周波プラズマ、直流プラズマ、パルス直流プラズマ、μ波プラズマなどのプラズマや熱フィラメント法などの公知の手法を用いることができる。
雰囲気ガスの圧力としては、0.05Pa以上、20Pa以下であることが望ましい。0.05Paより低い圧力ではイオン密度が低すぎ、20Paより高いガス圧力では平均自由行程が短くなるため、イオンが基材に到達するまでにエネルギーを失ってしまうため、効果的なエッチングができなくなる。1Pa以上、10Pa以下であればより望ましい。
【００１１】
第二の方法は、周期律表第IIIa、IVa、Va、VIa、IIIb、IVb族元素から選択される１種以上の元素のイオン存在下にて、基材に負のバイアス電圧を印加することにより、基材表面にイオンを照射した後、基材上に非晶質炭素膜を被覆することを特徴とする。これらの元素はArよりもイオン化エネルギーが低いので高密度のプラズマが得られることから、イオンエッチングの効果が高い。さらに、周期律表第IIIa、IVa、Va、VIa、IIIb、IVb族元素のなかでArよりも質量数が大きい元素は、高密度のプラズマが得られることに加えて、質量数が高いことにより高いエッチング効果が得られる。
【００１２】
第三の方法は、ガスイオンの照射と第二の方法を併用したもので、H2、He、Ne、Ar、Kr、Xe、CH4、C2H2、C2H4、C6H6、CF4より選ばれた１種類のガスを少なくとも含む雰囲気中において、ガスイオンおよび第二の方法に記載のイオン照射処理を行うことを特徴とする。この方法ではガスイオンと第二の方法に記載のイオンの両方でエッチングを行うため、ガスイオンの照射、あるいは第二の方法を単独で行うよりも、単位時間あたりに基材に照射されるイオン数が多いためエッチング効果が高く、良好な密着性が得られる。
【００１３】
第三の方法では、第一の方法に記載のガスに加えて、H2、He、Ne、Arガスも使用することができる。これらのガスは単独で用いてもよいし、２種類以上を組み合わせて用いることもできる。また、これらのガスにN2などのガスを添加してもよい。
【００１４】
第三の方法における雰囲気ガスの圧力としては、0.05Pa以上、5Pa以下であることが望ましい。0.05Paより低いガス圧力ではガスイオン密度が低くすぎてガスイオンによるエッチング効果が低くなり、5Paより高いガス圧力では平均自由行程が短いため、周期律表第IIIa、IVa、Va、VIa、IIIb、IVb族元素イオンが基材に到達する前にエネルギーを失ってしまうため、これらのイオンによるエッチング効果が小さくなり効果的でない。雰囲気ガスの圧力が、0.5Pa以上、2Pa以下の範囲であれば、エッチング効果が最も高くなるため、より望ましい。
【００１５】
第二、第三の方法においては、先にあげた元素の中でも、Ti、Zr、Hf、V、Nb、Ta、Cr、Mo、W、Cを用いることが、エッチング効果が高いこと、非磁性材料のため、スパッタ蒸発源やアークイオン蒸発源をイオン源として用いる場合に磁場による電子閉じ込め効果により高いイオン密度が得られること、原料が安価で入手しやすいことなどの理由から特に望ましい。これらの元素は単独で用いてもよいし、複数を組み合わせて用いることもできる。
【００１６】
イオンの発生方法としては、スパッタ蒸着源、真空アーク蒸着源などのイオン化蒸発源、電子ビームやヒーター加熱により固体原料を蒸発させ、高周波プラズマや直流プラズマによりイオン化させるイオンプレーティング装置、有機金属などの液体あるいはガスを原料に用いて、各種イオン源やプラズマを用いてイオン化する方法など、公知の手法を用いることができる。これらの中でも、イオンプレーティング装置、スパッタ蒸発源、真空アーク蒸着源によりイオンを発生させるとイオン化率が高く、高いイオン密度が得られるため、特に望ましい。スパッタ蒸発源と真空アーク蒸発源は、周期律表第IIIa、IVa、Va、VIa、IIIb、IVb族元素イオンとガスイオンを併用する第三の手法において、雰囲気ガスも同時にイオン化することができるため、ガスをイオン化する手段を別に設ける必要がないという利点もある。
【００１７】
イオン照射処理中はイオン衝撃により基材の温度が上昇するが、非晶質硬質炭素膜の成膜を開始する時の基材温度が0℃以上、500℃以下であれば、一応は非晶質炭素膜を被覆することが可能である。基材の温度が500℃より高いと膜質がグラファイトに近くなり、膜の硬度が低下したり、極端に密着力が低下してしまう。非晶質炭素膜の被覆のために成膜を開始する時の基材温度が0℃以上、300℃以下である時に最も高い密着力が得られる。基材温度が300℃よりも高いと、成膜初期にグラファイトが生成し、基材と非晶質炭素膜の密着力が低下してしまう。基材温度が0℃より低いと、基材表面に雰囲気中のガスが吸着しやすくなり、基材と非晶質炭素膜の密着力が低下する。イオン照射後、この温度範囲まで基材を冷却した後に、非晶質炭素膜の成膜を開始しても良いが、基材冷却時に基材表面が汚染され密着力低下の原因となるため、イオン照射時に基材の温度が300℃より上昇しないように、イオン照射の条件を設定するか、基材を冷却しながらイオン照射することがより望ましい。また、基材に一部のダイス鋼やCr-Mo鋼などの低温焼き戻しの鋼材を用いる場合には、基材の軟化を防止するため、成膜開始時の基材温度が0℃以上、200℃以下、より望ましくは0℃以上、150℃以下であることが望ましい。
【００１８】
本発明では、基材に負のバイアス電圧を印加することにより、正の電荷を持つガスイオンあるいは元素イオンを加速して基材に衝突させて、基材をエッチングする。エッチング時の基材に印加する負のバイアス電圧が300V以上、1500V以下であることが望ましい。負のバイアス電圧が300Vより低い電圧では、イオンが十分に加速されないため、基材表面をエッチングすることができず、負のバイアス電圧が１５００よりも高い電圧では基材の温度が上昇しすぎるため望ましくない。イオンの密度が低い条件や、圧力が高く平均自由行程が短い条件でエッチングを行う場合は、基材に印可する負のバイアス電圧において300V以上、2500V以下の範囲を用いることも可能である。
【００１９】
本発明においては、イオン照射処理と非晶質炭素膜の被覆を同一真空槽で行うか、あるいはイオン照射処理用真空槽と非晶質炭素膜の被覆用真空槽の間に真空搬送路を設けることにより、真空中で連続的に処理する必要がある。これは、イオン照射後の基材が非晶質炭素膜被覆前に大気にさらされると、基材表面の酸化や分子の吸着による汚染が生じ、イオン照射の効果がなくなってしまうためである。
【００２０】
非晶質炭素膜の被覆方法としては、プラズマCVD法や、スパッタ蒸着法、イオンプレーティング法、真空アーク蒸着法など、公知のいずれの方法も用いることができるが、これらの中でもスパッタ蒸着法、真空アーク蒸着法は、機械部品、金型、切削工具などの応用に適した、耐摩耗性に優れ、高硬度の非晶質炭素膜が被覆可能なため、特に望ましい。また、スパッタ蒸着法、真空アーク蒸着法は炭素原料のイオン化率が高く、また比較的低い雰囲気圧力中で被膜を被覆するため、基材に到達する炭素原料のイオンのエネルギーが高いため、イオンの基材への打ち込み効果などにより、より高い密着力の非晶質炭素膜が被覆可能であるという利点もある。
【００２１】
本発明の非晶質炭素膜はヌープ硬度（Hv）が、1200kg/mm2以上、8000kg/mm2以下であることが望ましい。ヌープ硬度が1200kg/mm2より低いと、耐摩耗性が低く、使える用途が制限されてしまい、8000kg/mm2よりヌープ硬度が高いと被膜の内部応力が高すぎて被膜が剥離しやすくなるため望ましくない。
硬度の測定は、押し込み式で行う。ダイヤモンド製のヌープ圧子を用い、荷重50g、荷重負荷時間１０秒間とし、測定点１０点の平均値とする。被膜表面の凹凸が大きく圧痕の形状が見にくい時は、#8000のダイヤモンドペーストでバフ研摩を施し、圧痕形状が観察できるようにする。
【００２２】
非晶質炭素膜の厚みは、0.05μm以上、10μm以下であることが望ましい。非晶質炭素膜の厚みが0.05μmより薄いと、非晶質炭素膜自体の低摩擦係数、高硬度といった特性が発揮できず、10μmよりも厚いと、被膜表面粗さが粗くなりすぎて摩擦係数が増加したり、被膜が剥離しやすくなるため、実用には適さない。
【００２３】
本発明で用いる基材の材質に関しては、特に限定されない。窒化ケイ素、窒化アルミ、アルミナ、ジルコニア、炭化ケイ素などのセラミックスや、高速度鋼、ステンレス鋼、SKD等の鉄系合金、アルミニウム合金、鉄系焼結体、タングステンカーバイト系金属の超硬合金、ダイヤモンド焼結体、立方晶窒化ホウ素焼結体など、用途に応じて用いることができる。
【発明の効果】
【００２４】
以上、説明したように本発明の非晶質炭素膜の被覆方法を用いれば、基材との密着性に優れた非晶質炭素膜を被覆することが可能となり、機械部品、工具、金型への応用が期待できる。
【図面の簡単な説明】
【００２５】
【図１】高周波プラズマCVD装置の概略図である。
【図２】スパッタ蒸着装置の概略図である。
【図３】真空アーク蒸着装置の概略図である。
【図４】イオンプレーティング装置の概略図である。
【発明を実施するための形態】
【００２６】
以下、本発明の実施の形態を説明する。
【実施例】
【００２７】
（参考例１）
基材に対しガスイオン照射処理を行った後に、非晶質炭素膜を被覆した。基材には、JIS規格K10のタングステンカーバイト系超硬合金、SUS304、SCM415、SKD11を使用した。基材は表面を清浄にするために、アセトン中で超音波洗浄を10分以上行ったのちに、真空槽内の基材ホルダに装着した。
【００２８】
イオン照射処理の雰囲気ガスとしては、Kr、Xe、CH4、C2H2、C2H4、C6H6、CF4を使用した。イオン化手法としては高周波プラズマ、直流プラズマを用いた。非晶質炭素膜の被覆方法としては、高周波プラズマCVD法、スパッタ蒸着法、真空アーク蒸着法を用いた。
【００２９】
高周波プラズマCVD装置を図１に示す。この装置は、真空槽１内に水平板状の基材ホルダ２を具え、基材ホルダ２には、高周波電源３および直流電源４が接続されている。そして、真空槽１はガス導入口５とガス排気口６を具えている。
高周波プラズマCVD装置でのイオン照射方法、非晶質炭素膜の被覆方法を以下に示す。真空槽１内の基材ホルダ２に基材７をセットした後、装置内を0.002Pa以下にガス排気口６から真空排気する。雰囲気ガスとして、KrまたはXeまたはCH4をガス導入口５より導入し、真空槽１内が所定の圧力になるようにする。そして、基材ホルダ２に高周波電源３により高周波電力500Wを、直流電源４により直流電圧を印加し、基材ホルダに所定の負のバイアスを印加する。これにより、高周波プラズマによりイオン化された正の電荷を持つ雰囲気ガスのイオンが基材７に衝突し、基材表面の汚れや酸化物層がエッチングにより除去される。その後、真空槽１内を真空排気した後に、真空槽１内が10Paの圧力になるようにガス導入口５よりCH4ガスを導入し、高周波電源３により基材ホルダ２に高周波電力400Wを投入し、非晶質炭素膜を被覆した。成膜開始時の基材温度は80℃以下であった。
【００３０】
スパッタ蒸着装置を図２に示す。この装置は、真空槽８内に水平円盤状の回転テーブル９を具え、この回転テーブル９に垂直に固定された基材ホルダ１０を具える。基材ホルダ１０を挟む対向する真空槽側壁にはスパッタ蒸発源１１が設置され、各スパッタ蒸着源１１は高周波電源１２に接続される。スパッタ蒸発源１１にはターゲット１３が装着されている。また、基材ホルダ１０には回転テーブル９に接続された直流電源１４により所定の負のバイアス電圧を付与することができる。そして、真空槽８はガス導入口１５とガス排気口１６とが設けられている。
【００３１】
スパッタ蒸着装置でのイオン照射方法、非晶質炭素膜の被覆方法を以下に示す。スパッタ蒸発源１１は１基のみ使用し、ターゲット１３には固体炭素を用いる。基材ホルダ１０に基材１７をセットした後、装置内を0.002Pa以下にガス排気口１６から真空排気する。雰囲気ガスとして、C2H2またはC2H4をガス導入口１５より導入し、真空槽８内が所定の圧力になるようにする。その後基材ホルダ１０に所定のバイアス電圧を印加し、直流プラズマを発生させ、ガスイオンの基材１７への衝突により、基材表面の汚れや酸化物層をエッチング除去する。その後、真空槽８内を真空排気した後に、真空槽８内が1Paの圧力になるようにガス導入口１５よりCH4ガスとArガスを導入する。CH4ガスとArの分圧はそれぞれ0.3Paと0.7Paである。固体炭素ターゲットを装着したスパッタ蒸発源１１に高周波電力400Wを投入し、基材ホルダ１０に−100Vのバイアス電圧を印加し、回転テーブル９を5rpmで回転させながら、非晶質炭素膜を被覆した。成膜開始時の基材温度は60℃以下であった。
【００３２】
真空アーク蒸着装置を図３に示す。この装置は、真空槽１８内に水平円盤状の回転テーブル１９を具え、この回転テーブル１９に垂直に固定された基材ホルダ２０を具える。基材ホルダ２０を挟む対向する真空槽側壁にはターゲット２１（真空アーク蒸発源）が設置され、各ターゲット２１は直流電源２２に接続される。また、基材ホルダ２０には回転テーブル１９に接続された直流電源２３により所定の負のバイアス電圧を付与することができる。そして、真空槽１８はガス導入口２４とガス排気口２５とが設けられている。
【００３３】
真空アーク蒸着装置でのイオン照射方法、非晶質炭素膜の被覆方法を以下に示す。ターゲット２１は１基のみ使用し、ターゲット２１として固体炭素を用いる。基材ホルダ２０に基材２６をセットした後、装置内を0.002Pa以下にガス排気口２５から真空排気する。雰囲気ガスとして、C6H6またはCF4をガス導入口２４より導入し、真空槽１８内が所定の圧力になるようにする。その後基材ホルダ２０に所定のバイアス電圧を印加し、直流プラズマを発生させ、ガスイオンの基材２６への衝突により、基材表面の汚れや酸化物層をエッチング除去する。その後、真空槽１８内を真空排気した後に、真空槽１８内が1Paの圧力になるようにガス導入口２４よりArガスを導入する。 基材ホルダ２０に−100Vのバイアス電圧を印加し、固体炭素ターゲットにカソード電流50Aを流してアーク放電を発生させ、回転テーブル１９を5rpmで回転させながら、非晶質炭素膜を被覆した。成膜開始時の基材温度は75℃以下であった。
【００３４】
硬度測定は、ダイヤモンド製のヌープ圧子を用い、荷重50g、荷重負荷時間１０秒間とし、測定値１０点の平均値を採用した。被膜表面の凹凸が大きく圧痕の形状が見えにくい時は、#8000のダイヤモンドペーストでバフ研摩を施し、圧痕形状が観察できるようにした。
【００３５】
被膜の基材に対する密着性は、ロックウエル剥離試験および打撃試験により評価した。ロックウエル剥離試験には、ロックウエルCスケール硬度測定用のダイヤモンド圧子を用い、試験荷重150kgfで被膜表面から圧子を押し付けてできた圧痕まわりの剥離状況を光学顕微鏡で観察した。測定は各試料につき５回行った。
打撃試験は、試料の被膜を形成した面に対し、直径1インチのタングステンカーバイト系超硬合金製球を用い仕事量10Jで４００回打撃を加え、打痕およびその周辺の剥離状況を光学顕微鏡で観察した。
【００３６】
イオン照射処理と非晶質炭素膜の被覆条件を表１に、評価結果を表２にまとめる。いずれの方法においても、ロックウエル剥離試験、打撃試験ともに剥離は見られず、本発明の手法で被覆した非晶質炭素膜は基材に対し良好な密着性を示した。
【００３７】
【表１】
2010229552.tif 000003
【００３８】
【表２】
2010229552.tif 000004
【００３９】
（実施例２）
基材に対し周期律表第IIIa、IVa、Va、VIa、IIIb、IVb族元素イオンによるイオン照射、あるいは周期律表第IIIa、IVa、Va、VIa、IIIb、IVb族元素イオンとガスイオンによるイオン照射を行った後に、非晶質炭素膜を被覆した。基材は参考例１と同じものを使用し、参考例１と同じ洗浄を行った後に、真空槽内の基材ホルダに装着した。
【００４０】
周期律表第IIIa、IVa、Va、VIa、IIIb、IVb族元素として、Ti、Zr、Hf、V、Nb、Ta、Cr、Mo、W、Cを用いた。雰囲気ガスとしては、 H2、He、Ne、Ar、Kr、Xe、CH4、C2H2、C2H4、C6H6、CF4を用いた。イオン発生方法としては、イオンプレーティング装置、スパッタ蒸発源、真空アーク蒸発源を用いて発生させた。
【００４１】
イオンプレーティング装置を図４に示す。高周波コイル２８に高周波電源２９から高周波電力を入力することにより、ガス導入口３０より導入した雰囲気ガスをプラズマ化する。フィラメント３１から発生した電子ビームにより、るつぼ３２中の固体原料３３を加熱し、固体原料３３を蒸発させる。蒸発した原料は雰囲気ガスのプラズマによりイオン化される。基材ホルダ３４には直流電源３５が接続されており、負のバイアスが印加できるようになっている。真空槽内は排気口３６から真空排気されるようになっている。
【００４２】
イオンプレーティング装置でのイオン照射方法、非晶質炭素膜の被覆方法を以下に示す。固体原料３３にはNbまたはTiまたはCrを用いた。基材ホルダ３４に基材３８をセットした後、装置内を0.002Pa以下にガス排気口３６から真空排気する。雰囲気ガスとして、ArまたはHeまたはXeをガス導入口３０より導入し、真空槽２７内が所定の圧力になるようにする。その後高周波コイル２８に高周波電力400Wを投入し、高周波プラズマを発生させる。基材ホルダ３４に所定のバイアス電圧を印加しておき、固体原料３３を電子ビームにより蒸発させ、シャッター３７を開ける。蒸発した固体原料はプラズマ中でイオン化される。基材３８はガスイオンおよびNbまたはTiまたはCrのイオンの衝突により、表面の汚れや酸化物層がエッチング除去される。その後、真空槽２７内を真空排気した後に、真空槽２７内が0.07Paの圧力になるようにガス導入口３０よりCH4ガスを導入する。 基材ホルダ３４に-500Vのバイアス電圧を印加し、高周波コイルに高周波電力400Wを投入し、非晶質炭素膜を被覆した。成膜開始時の基材温度は300℃以下であった。
【００４３】
スパッタ蒸発源を用いたイオン照射方法を以下に示す。図２に示したスパッタ蒸着装置を用い、スパッタ蒸発源１１の１基をイオンエッチング用に使用した。イオンエッチング用のターゲット１３にはHfまたはTaまたはMoまたはWまたはTiまたはVを用いた。基材ホルダ１０に基材１７をセットした後、真空槽８内を0.002Pa以下にガス排気口１６から真空排気した。所定の雰囲気ガスをガス導入口１５より導入し、真空槽８内を所定の圧力になるようにした。その後、回転テーブル９を5rpmで回転させながら基材ホルダ１０に所定のバイアス電圧を印加するとともに、イオンエッチング用のスパッタ蒸発源１１に高周波電力400Wを導入し、ターゲット１３をスパッタしイオン化することにより、ガスイオンおよびターゲット元素のイオンを基材１７へ衝突させ、基材表面の汚れや酸化物層をエッチング除去した。
【００４４】
その後、プラズマCVD法あるいはスパッタ蒸着法を用いて非晶質炭素膜を被覆した。プラズマCVD法を用いる場合は、イオン照射処理に用いたスパッタ蒸着装置と真空搬送路を介して接続されたプラズマCVD装置を使用し、プラズマCVD装置に基材を搬送後、参考例１に述べた方法で非晶質炭素膜を被覆した。スパッタ蒸着法を用いる場合は、イオン照射処理に用いたスパッタ蒸着装置を用い、あらかじめもう１基のスパッタ蒸発源に固体炭素ターゲットを装着しておき、参考例１で述べた方法で非晶質炭素膜を被覆した。非晶質炭素膜を被覆するために成膜開始する時の基材温度は150℃以下であった。
【００４５】
真空アーク蒸着装置でのイオン照射方法、非晶質炭素膜の被覆方法を以下に示す。図３に示す真空アーク蒸着装置を用い、ターゲット２１の１基をイオン照射処理用に、もう１基を非晶質炭素膜の被覆用に使用した。イオン照射処理用のターゲット２１には、TiまたはCrまたはVまたはZrまたは固体炭素を、非晶質炭素膜の被覆用のターゲット２１には、固体炭素を用いた。イオン照射処理の雰囲気としてはH2またはArまたはAr+C2H4またはAr+C6H6またはAr+CF4をガス導入口２４から導入するか、あるいは外部からのガス導入を行わずに行った。基材ホルダ２０に基材２６をセットした後、装置内を0.002Pa以下にガス排気口２５から真空排気した。そして、ガス導入を行わないか、あるいは所定の圧力まで雰囲気ガスを導入した。 Ar+C2H4またはAr+C6H6またはAr+CF4を用いる場合、Arガスと炭化水素ガスの分圧比は５０対５０とした。その後、回転テーブル１９を5rpmで回転させながら、基材ホルダ２０に所定のバイアス電圧を印加するとともに、ターゲットにアーク電流50Aを流してアーク放電を発生させ、ターゲット元素のイオンあるいはターゲット元素のイオンとガスイオンを基材２６へ衝突させ、基材表面の汚れや酸化物層をエッチング除去した。その後、真空槽１８内を真空排気した後に、参考例１と同様にして真空アーク蒸着法により非晶質炭素膜を被覆した。非晶質炭素膜の成膜を開始する時の基材温度は250℃以下であった。
作製した試料は参考例１と同様に、ロックウエル剥離試験および打撃試験により、基材に対する非晶質炭素膜の密着性を評価した。
【００４６】
イオン照射処理と非晶質炭素膜被覆の条件を表３に、評価結果を表４にまとめる。いずれの方法においても、ロックウエル剥離試験、打撃試験ともに剥離は見られず、本発明の手法で被覆した非晶質炭素膜は基材に対し良好な密着性を示した。
【００４７】
【表３】
2010229552.tif 000005
【００４８】
【表４】
2010229552.tif 000006
【００４９】
（比較例１）
参考例１と同様にして、ガスイオン照射処理を行った基材上にプラズマCVD法、スパッタ蒸着法、真空アーク蒸着法により非晶質炭素膜を被覆した。ただし、雰囲気ガスにはArを用いた。
イオン照射処理と非晶質炭素膜被覆の条件を表５に、評価結果を表６にまとめる。本発明の実施例とは異なり、ロックウエル剥離試験、打撃試験ともに非晶質炭素膜の剥離が生じ、基材に対する密着性は低かった。
【００５０】
【表５】
2010229552.tif 000007
【００５１】
【表６】
2010229552.tif 000008
【００５２】
（参考例３）
ステンレス製のプランジャーの外周に参考例１−３の方法および比較例１−１方法で非晶質炭素膜を被覆した。比較例１−１の方法で非晶質炭素膜を被覆したプランジャーは、１時間の運転で膜の剥離が生じたが、参考例１−３の方法で非晶質炭素膜を被覆したプランジャーは、１００時間運転後でも被膜の剥離は生じなかった。
【００５３】
（実施例４）
エンジン部品のカムの摺動面に、実施例２−８および比較例１−２の方法で非晶質炭素膜を被覆し、モータリング試験を行った。比較例１−２の方法で被覆した非晶質炭素膜は３０分の運転で剥離が生じたが、実施例２−８の方法で被覆した非晶質炭素膜は２００時間運転後でも剥離が生じなかった。
【００５４】
（実施例５）
SUJ2製の軸の外周に、実施例２−１６および比較例１-３の方法で非晶質炭素膜を被覆した。これをSUJ2製の軸受と組み合わせて使用したところ、比較例１−３の方法で被覆した非晶質炭素膜は１時間の使用で膜が剥離したが、実施例２−１６の方法で被覆した非晶質炭素膜は１００時間使用後でも剥離は生じなかった。
【００５５】
（実施例６）
JIS規格K10のタングステンカーバイト系超硬合金製のドリルに、実施例２−９および比較例１−２の方法で非晶質炭素膜を被覆した。これを用いアルミ材に対する穴あけ加工を行ったところ、比較例１−２の方法で被覆した非晶質炭素膜は穴あけ長１kmで剥離が生じたが、実施例２−９の方法で被覆した非晶質炭素膜は２０kmでも剥離が生じなかった。
【００５６】
（実施例７）
SKD11製のリードフレーム曲げ加工用金型表面に、実施例２−５および比較例１−１の方法で非晶質炭素膜を被覆し、リードフレームの曲げ加工に使用した。比較例１−１の方法で被覆した非晶質炭素膜は、５０００ショットで膜の剥離によるハンダメッキの溶着が発生したが、実施例２−５の方法で被覆したものは、１０００００ショットまで膜の剥離によるハンダメッキの溶着は発生しなかった。
【符号の説明】
【００５７】
１  真空槽
２  基材ホルダ
３  高周波電源
４  直流電源
５  ガス導入口
６  ガス排気口
７  基材
８  真空槽
９  回転テーブル
１０  基材ホルダ
１１  スパッタ蒸発源
１２  高周波電源
１３  ターゲット
１４  直流電源
１５  ガス導入口
１６  ガス排気口
１７  基材
１８  真空槽
１９  回転テーブル
２０  基材ホルダ
２１  ターゲット
２２  直流電源
２３  直流電源
２４  ガス導入口
２５  ガス排気口
２６  基材
２７  真空槽
２８  高周波コイル
２９  高周波電源
３０  ガス導入口
３１  フィラメント
３２  るつぼ
３３  原料
３４  基材ホルダ
３５  直流電源
３６  ガス排気口
３７  シャッター
３８  基材
【図１】
2010229552.tif 000009
【図２】
2010229552.tif 000010
【図３】
2010229552.tif 000011
【図４】
2010229552.tif 000012